(57)【要約】【課題】吸着剤を用いる精製方法で、１９３ｎｍにおける透過率に優れる液浸露光用液体として好適な脂環式飽和炭化水素化合物中に含まれる不純物を効率よく除去し、再現性よく、光学的性質が安定している。【解決手段】原料となる１，１’−ビシクロヘキシル、ｅｘｏ−テトラヒドロジシクロペンタジエン、またはｔｒａｎｓ−デカヒドロナフタレンを酸素濃度が０．１体積％以下、炭化水素濃度が１体積ｐｐｍ以下である不活性ガス雰囲気内で吸着剤に接触させることにより、波長１９３ｎｍにおける液体の光路長１ｍｍあたりの透過率の平均値が９９％以上であり、３σ値が０．１以下である脂環式飽和炭化水素化合物を製造する。【選択図】なし【特許請求の範囲】
【請求項１】
原料となる脂環式飽和炭化水素化合物を吸着剤に接触させることにより、波長１９３ｎｍにおける液体の光路長１ｍｍあたりの透過率の平均値が９９％以上であり、３σ値が０．１以下である脂環式飽和炭化水素化合物を製造する方法であって、
前記原料となる脂環式飽和炭化水素化合物を不活性ガス雰囲気内で前記吸着剤と接触させる工程を含むことを特徴とする脂環式飽和炭化水素化合物の製造方法。
【請求項２】
前記不活性ガスは、該ガス中に含まれる酸素濃度が０．１体積％以下、炭化水素濃度が１体積ｐｐｍ以下であることを特徴とする請求項１記載の脂環式飽和炭化水素化合物の製造方法。
【請求項３】
前記脂環式飽和炭化水素化合物は、１，１’−ビシクロヘキシル、ｅｘｏ−テトラヒドロジシクロペンタジエン、およびｔｒａｎｓ−デカヒドロナフタレンから選ばれた少なくとも１つの脂環式飽和炭化水素化合物であることを特徴とする請求項１または請求項２記載の脂環式飽和炭化水素化合物の製造方法。
【請求項４】
前記吸着剤は、アルミナ、シリカアルミナおよびゼオライトから選ばれた少なくとも１つの吸着剤であることを特徴とする請求項１、請求項２または請求項３記載の脂環式飽和炭化水素化合物の製造方法。
【請求項５】
前記脂環式飽和炭化水素化合物が１,１’−ビシクロヘキシルであり、前記吸着剤がシリカアルミナおよびゼオライトから選ばれた少なくとも１つの吸着剤であることを特徴とする請求項３または請求項４記載の脂環式飽和炭化水素化合物の製造方法。
【請求項６】
前記脂環式飽和炭化水素化合物がｅｘｏ−テトラジシクロペンタジエンであり、前記吸着剤がシリカアルミナおよびゼオライトから選ばれた少なくとも１つの吸着剤であることを特徴とする請求項３または請求項４記載の脂環式飽和炭化水素化合物の製造方法。
【請求項７】
前記脂環式飽和炭化水素化合物がｔｒａｎｓ−デカヒドロナフタレンであることを特徴とする請求項３記載の脂環式飽和炭化水素化合物の製造方法。
【請求項８】
前記原料となる脂環式炭化水素化合物のガスクロマトグラフィ法による純度が９９質量％以上であることを特徴とする請求項１ないし請求項７のいずれか１項記載の脂環式飽和炭化水素化合物の製造方法。
【発明の詳細な説明】
【技術分野】
【０００１】
本発明は脂環式飽和炭化水素化合物の製造方法に関し、特に液浸露光装置または液浸露光方法に用いるために透過率を向上させることができる製造方法に関する。
【背景技術】
【０００２】
半導体素子等を製造するのに際し、フォトマスクとしてのレチクルのパターンを投影光学系を介して、フォトレジストが塗布されたウエハ上の各ショット領域に転写するステッパー型、またはステップアンドスキャン方式の投影露光装置が使用されている。
投影露光装置に備えられている投影光学系の解像度の理論限界値は、使用する露光波長が短く、投影光学系の開口数が大きいほど高くなる。そのため、集積回路の微細化に伴い投影露光装置で使用される放射線の波長である露光波長は年々短波長化しており、投影光学系の開口数も増大してきている。
このように、半導体素子等の製造分野においては、従来、露光光源の短波長化、開口数の増大により集積回路の微細化要求に応えてきており、現在では露光光源としてＡｒＦエキシマレーザ（波長１９３ｎｍ）を用いた１Ｌ１Ｓ（１：１ラインアンドスペース）ハーフピッチ９０ｎｍノードの量産化が検討されている。しかしながら、更に微細化が進んだ次世代のハーフピッチ６５ｎｍノードあるいは４５ｎｍノードについてはＡｒＦエキシマレーザの使用のみによる達成は困難であるといわれている。そこで、これらの次世代技術についてはＦ2エキシマレーザ（波長１５７ｎｍ）、ＥＵＶ（波長１３ｎｍ）等の短波長光源の使用が検討されている。しかしながら、これらの光源の使用については技術的難易度が高く、現状ではまだ使用が困難な状況にある。
【０００３】
ところで、上記の露光技術においては、露光されるウエハ表面にはフォトレジスト膜が形成されており、このフォトレジスト膜にパターンが転写される。従来の投影露光装置では、ウエハが配置される空間は屈折率が１の空気または窒素で満たされている。
屈折率ｎの液体を投影露光装置のレンズとウエハの間に満たし、適当な光学系を設定することにより、解像度の限界値および焦点深度をそれぞれｎ分の１、ｎ倍にすることが理論的に可能である。例えば、ＡｒＦプロセスで、レンズとウエハの間に満たす液体として水を使用すると波長１９３ｎｍの光の水中での屈折率ｎはｎ＝１．４４であるから、空気または窒素を媒体とする露光時と比較し、解像度が６９．４％、焦点深度が１４４％となる光学系の設計が理論上可能となる。
このように露光するための放射線の実効波長を短波長化し、より微細なパターンを転写できる投影露光する方法を液浸露光といい、今後のリソグラフィーの微細化、特に数１０ｎｍ単位のリソグラフィーには、必須の技術と考えられている。
【０００４】
本願出願人は、液浸露光方法において、従来液浸露光用液体として使用されている純水よりも屈折率が大きく、優れた透過性を有し、フォトレジスト膜あるいはその上層膜成分(とりわけ親水性成分)の溶出や溶解を防ぎ、レンズを浸食せずレジストパターンの生成時の欠陥を抑えることができ、液浸用液体として使用した場合、より解像度および焦点深度の優れたパターンを形成できる液浸露光用液体の提供を目的として、種々の化合物について検討を行なった結果、遠紫外領域における吸収が小さく、液浸露光用液体として好適な高屈折率を有する脂環式飽和炭化水素化合物について出願している（特許文献１）。
しかし、公知の方法で合成され、または市場で入手できる脂環式飽和炭化水素化合物を液浸露光用液体に用いた場合、一般に遠紫外領域に大きな吸収を有するため、透過率の不足により、感度低下に伴うスループットの低下、液体の光吸収による液体の発熱による屈折率変動に起因する光学像のデフォーカス、歪み、あるいは光学像のデフォーカスによる解像度、パターン形状の劣化等の問題が生じる場合があった。
【０００５】
遠紫外領域における吸収は、非常に微量であっても透過率に大きく影響する炭素−炭素不飽和結合または芳香族環を有する化合物、カルボニル基、水酸基等の官能基を有する化合物が不純物として原料となる脂環式飽和炭化水素化合物に僅かに存在しているためと考えられることから、処理温度の異なる複数の硫酸洗浄処理工程を含み、少なくとも最終硫酸洗浄処理工程の処理温度が該洗浄処理工程より前の処理工程の処理温度よりも低い処理温度で処理することを特徴とする方法を本発明者等は既に提案している（特許文献２）。  また、吸着剤を用いて脂環式飽和炭化水素化合物を精製する方法が開示されている（特許文献３および４）。
しかしながら、上記精製方法であっても脂環式飽和炭化水素化合物の１９３ｎｍにおける透過率が十分に向上しなかったり、工数が煩雑になったりするという問題がある。例えば特許文献３の方法では１９３ｎｍにおける透過率を光路長１ｍｍあたり９９％以上に高められない。また特許文献４の方法では透過率を高めるのに２種類の吸着剤を使用しなくてはならないという問題がある。更に、特許文献３および特許文献４の方法では、液浸露光用液体の工業的製造を図ろうとした場合に、効率よく脂環式飽和炭化水素化合物を吸着剤で処理できないという問題がある。また、工業化においては、再現良く、光学的性質の安定した液浸露光用液体を製造する方法が求められていた。
【特許文献１】ＷＯ２００５／１１４７１１
【特許文献２】特願２００６−３２９２６５
【特許文献３】ＷＯ２００５／１１９３７１
【特許文献４】ＷＯ２００６／１１５２６８
【発明の開示】
【発明が解決しようとする課題】
【０００６】
本発明はこのような問題に対処するためになされたもので、吸着剤を用いる精製方法で、１９３ｎｍにおける透過率に優れる液浸露光用液体として好適な脂環式飽和炭化水素化合物中に含まれる不純物を効率よく除去し、再現性よく、光学的性質が安定している液浸露光用液体の製造方法の提供を目的とする。
【課題を解決するための手段】
【０００７】
吸着剤を用いる精製方法で、再現性よく、脂環式飽和炭化水素化合物に含まれる不純物を効率よくかつ再現性よく除去することに関して種々の検討を行なった。
吸着剤を用いる精製方法は、吸着剤の種類だけでなく、吸着剤の精製能力を決定する重要な因子として精製時の雰囲気が挙げられる。例えば、大気下で精製した場合には、大気中に含まれる酸素が液体に溶解することにより、１９３ｎｍにおける透過率を劣化させるため、吸着剤を用いて精製した後に脱酸素工程が必要となる。また、大気中に含まれる不純物も液体に溶解し、吸着剤に吸着することで、吸着剤の精製能力の低下を招くおそれがある。精製時の雰囲気を不活性ガスとすることで、精製後の脱酸素工程を必要とせず、かつ精製処理を複数回実施しても１９３ｎｍにおける透過率のばらつきが大気下で実施した場合よりも小さくできることを見出した。
本発明は上記知見に基づきなされたものである。すなわち、本発明の脂環式飽和炭化水素化合物の製造方法は、原料となる脂環式飽和炭化水素化合物を吸着剤に接触させることにより、波長１９３ｎｍにおける液体の光路長１ｍｍあたりの透過率の平均値が９９％以上であり、３σ値が０．１以下である脂環式飽和炭化水素化合物を製造する方法であって、原料となる脂環式飽和炭化水素化合物を不活性ガス雰囲気内で上記吸着剤と接触させる工程を含むことを特徴とする。
また、上記不活性ガスは、酸素濃度が０．１体積％以下、炭化水素濃度が１体積ｐｐｍ以下であることを特徴とする。
また、上記脂環式飽和炭化水素化合物は、１，１’−ビシクロヘキシル、ｅｘｏ−テトラヒドロジシクロペンタジエン、およびｔｒａｎｓ−デカヒドロナフタレンから選ばれた少なくとも１つの脂環式飽和炭化水素化合物であることを特徴とする。
また、上記吸着剤は、アルミナ、シリカアルミナおよびゼオライトから選ばれた少なくとも１つの吸着剤であることを特徴とする。
上記脂環式飽和炭化水素化合物と上記吸着剤との組み合せにおいて、脂環式飽和炭化水素化合物が１,１’−ビシクロヘキシルまたはｅｘｏ−テトラジシクロペンタジエンの場合は、上記吸着剤がシリカアルミナおよびゼオライトから選ばれた少なくとも１つの吸着剤であり、ｔｒａｎｓ−デカヒドロナフタレンの場合は、アルミナ、シリカアルミナおよびゼオライトから選ばれた少なくとも１つの吸着剤であることを特徴とする。
また、上記原料となる脂環式飽和炭化水素化合物のガスクロマトグラフィ法による純度（以下、ＧＣ純度と略称する）が９９質量％以上であることを特徴とする。
【発明の効果】
【０００８】
本発明の製造方法は、原料脂環式飽和炭化水素化合物を不活性ガス雰囲気内で上記吸着剤と接触させる工程を含むので、精製後の脱酸素工程を必要とせず、効率よく極微量の不純物を除去できる。また、精製処理を複数回実施しても１９３ｎｍにおける透過率のばらつきが大気下で実施した場合よりも小さくできる。
この製造方法で精製された脂環式飽和炭化水素化合物を使用することにより、光吸収による発熱を抑えることができ、屈折率変動に起因する光学像のデフォーカス、歪み、あるいは光学像のデフォーカスによる解像度、パターン形状の劣化等の問題を抑えることができる。
【発明を実施するための最良の形態】
【０００９】
本発明の製造方法により製造される脂環式飽和炭化水素化合物は、波長１９３ｎｍにおける光の透過率が液体の光路長１ｍｍあたり９９％以上である。
光路長１ｍｍあたりの透過率Ｔと光路長１ｃｍあたりの吸光度Ａとの間には、
Ｔ（％） ＝ １００ × １０−0.1A
の関係があるので、光路長１ｍｍあたり９９％以上の透過率は、光路長１ｃｍあたりの吸光度０．０４３７以下に相当する。
本発明の製造方法において、透過率は複数の測定結果の平均値として表される値である。また、３σ値は０．１以下である。ここでσ値は透過率の測定値が正規分布をするとして計算された測定試料の標準偏差である。好ましくは測定数が５以上の統計値である。
透過率の平均値および３σ値が上記範囲となることにより、光吸収による発熱を抑えることができ、屈折率変動に起因する光学像のデフォーカス、歪み、あるいは光学像のデフォーカスによる解像度、パターン形状の劣化等の問題を再現性よく抑えることができる。
【００１０】
原料となる脂環式飽和炭化水素化合物と吸着剤との接触は、吸着剤を適当な時間原料化合物に浸漬させる方法、吸着剤と原料化合物を適当な時間撹拌混合する方法、吸着剤をカラムに充填して原料化合物を通過させるカラムクロマトグラフィー法が挙げられる。
吸着剤との接触は、複数回接触させることが好ましい。具体的には、吸着剤を適当な時間原料化合物に浸漬または吸着ろ過させた後に、その吸着剤を新しい吸着剤に代えて浸漬または吸着ろ過させる方法、複数本のカラムを用いる方法が挙げられる。複数本のカラムは、未使用カラムを２本以上準備して直列に接続して使用することが好ましい。カラムの形状は、同一であっても異なっていてもよい。同一の吸着剤が充填された２本以上のカラムを使用することが吸着剤の品質管理のし易さの理由で好ましい。複数の吸着剤を使用する場合には、吸着剤の種類の数だけ品質管理に労力がかかるためである。
【００１１】
上記カラムは、吸着剤が内部に充填されている容器である。好ましくは両端に開口部を有する筒状の容器であり、一方の開口部より原料となる脂環式飽和炭化水素化合物を投入し、精製物が他方の開口部より回収できる容器である。カラムに充填した吸着剤の粒子密度（ρp（ｇ／ｃｍ3））と嵩密度（ρｂ（ｇ／ｃｍ3））とから算出される充填率（１００ρb／ρp）は１５％以上が好ましい。粒子密度ρpは、ピクノメーターを用いて測定することができ、嵩密度ρb（ｇ／ｃｍ3）はカラムに吸着剤をいれ、そのときの単位体積あたりの吸着剤の質量として算出できる。
【００１２】
本発明で使用できる吸着剤は、アルミナ、シリカアルミナ、ゼオライト、またはこれらを組み合わせて得られる酸化物である。
アルミナは組成式がＡｌ2Ｏ3で表される酸化物である。シリカアルミナは無定形シリカ・アルミナと称されるものであり、ゼオライトは、結晶性アルミノケイ酸塩と称されるものである。
本発明で使用できる吸着剤は、以下の方法により評価したとき、上記吸着剤に接触させた後の吸光度と、上記吸着剤に接触させる前の脂環式飽和炭化水素化合物の吸光度との比が１．１以下であれば使用できる。
＜評価方法＞
ガラス製容器内に波長１９３ｎｍにおける液体の光路長１ｃｍあたり０．０４３７以下の脂環式飽和炭化水素化合物３０ｍｌを入れ、この脂環式飽和炭化水素化合物中に１．５ｇの吸着剤を加えて窒素雰囲気下において、２５℃で７２時間静置する。吸着剤に接触させる前の吸光度（Ａ）と、接触させた後の吸光度（Ｂ）とを波長１９３ｎｍの光で測定し、その吸光度比（Ｂ／Ａ）を算出する。
【００１３】
本発明で使用するために、吸着剤は２００〜５００℃、好ましくは２５０〜５００℃の温度で使用前に焼成することが好ましい。２００℃未満の焼成であったり、未焼成であったりする場合は、上記評価の値を達成することができなくなる。
【００１４】
本発明の製造方法において、原料となる脂環式飽和炭化水素化合物を上記吸着剤と不活性ガス雰囲気内で接触させる。
本発明に使用できる不活性ガスは、２５℃で大気圧下において脂環式飽和炭化水素化合物と接触することにより、該化合物の１９３ｎｍにおける透過率を低下させない気体をいう。
上記不活性ガスとしては、ヘリウム、アルゴンなどの希ガス、窒素ガス等が挙げられる。工業的利用のしやすさから窒素ガスが好ましい。
また、上記不活性ガスは脂環式飽和炭化水素化合物の透過率を低下させる要因となる成分を含まないことが好ましい。透過率を低下させる成分としては酸素、炭化水素（特に不飽和炭化水素）等が挙げられる。
本発明の製造方法において、酸素濃度が０．１体積％以下、炭化水素濃度が１体積ｐｐｍ以下である不活性ガス、特に酸素濃度が０．１体積％以下、炭化水素濃度が１体積ｐｐｍ以下である窒素ガスが好ましい。酸素濃度が０．１体積％以下、炭化水素濃度が１体積ｐｐｍ以下である窒素ガス雰囲気下で原料となる脂環式飽和炭化水素化合物と吸着剤とを接触させることにより、透過率の平均値が９９％以上、３σ値が０．１以下の脂環式飽和炭化水素化合物が得られる。
なお、酸素濃度の測定は大気圧イオン化質量分析法により、炭化水素濃度は水素炎イオン化検出器付ガスクロマトグラフィ法により、それぞれ測定できる。
【００１５】
上記吸着剤を用いる精製法において、原料となる脂環式飽和炭化水素化合物としては、１，１’−ビシクロヘキシル、ｅｘｏ−テトラヒドロジシクロペンタジエン、およびｔｒａｎｓ−デカヒドロナフタレンから選ばれる少なくとも１つの脂環式飽和炭化水素化合物であることが本発明の製造方法により透過率を９９％／ｍｍ以上としやすいため、好ましい。
また、原料となる脂環式飽和炭化水素化合物は吸着剤に接触させる前のＧＣ純度が９９質量％以上であることが好ましい。ＧＣ純度は、Ａｇｉｌｅｎｔ６８９０ガスクロマトグラフィシステム、カラム（ＴＣ１７０１）、キャリアガス（ヘリウム）、検出器（ＴＣＤ）で測定できる。
【００１６】
脂環式飽和炭化水素化合物と吸着剤との組み合わせは、脂環式飽和炭化水素化合物が１，１’−ビシクロヘキシルまたはｅｘｏ−テトラヒドロジシクロペンタジエンの場合、吸着剤はシリカアルミナ、ゼオライト、またはこれらの混合物が原料となる脂環式炭化水素化合物中に含まれている不純物を効率的に除去できるという理由で好ましい。
また、脂環式飽和炭化水素化合物がｔｒａｎｓ−デカヒドロナフタレンの場合、アルミナ、シリカアルミナ、ゼオライト、またはこれらの混合物が原料となる脂環式炭化水素化合物中に含まれている不純物を効率的に除去できるという理由で好ましい。
【００１７】
本発明方法で製造された脂環式飽和炭化水素化合物は、レジスト成分とりわけ、揮発性不純物の溶出が少ないため、簡便な方法で回収、精製を行なうことにより、光学特性を再現性よく回復し、再利用することができる。
再利用する場合の精製の方法としては、水洗処理、酸洗浄（硫酸洗浄）、アルカリ洗浄、精密蒸留、適当なフィルター（充填カラム）を用いた精製、ろ過等の方法および、上記本発明方法による精製法、あるいはこれらの精製法の組み合わせによる方法が挙げられる。この中で、本発明方法による精製処理、水洗処理、アルカリ洗浄、酸洗浄、精密蒸留、酸化物吸着あるいはこれらの精製法の組み合わせにより精製を行なうのが好ましい。
上記アルカリ洗浄は液浸露光用液体に溶出した露光により発生した酸の除去、酸洗浄は液浸露光用液体に溶出したレジスト中の塩基性成分の除去、水洗処理は液浸露光用液体に溶出したレジスト膜中の光酸発生剤、塩基性添加剤、露光時に発生した酸等の溶出物の除去に対して有効である。
本発明で開示した脂環式飽和炭化水素化合物の製造方法は上記回収、精製においても有効であり、本方法により、樹脂中の酸解離性保護基の分解または、液体への放射線の照射により生じる光反応生成物である炭素、炭素不飽和結合を有する不純物の除去を有効にできるため、透過率の変動を防ぐことが可能である。
なお、精製時において精密蒸留を行なうことができる。精密蒸留は、上記添加剤のうち低揮発性の化合物の除去に対して有効な他、露光時にレジスト中の保護基の分解により発生する疎水性成分を除去するのに有効である。
【００１８】
フォトレジスト膜、または液浸用上層膜が形成されたフォトレジスト膜に本発明で製造された脂環式飽和炭化水素化合物を媒体として、所定のパターンを有するマスクを通して放射線を照射し、次いで現像することにより、レジストパターンを形成することができる。
液浸露光に用いられる放射線は、使用されるフォトレジスト膜およびフォトレジスト膜と液浸用上層膜との組み合わせに応じて、例えば可視光線；ｇ線、ｉ線等の紫外線；エキシマレーザ等の遠紫外線；シンクロトロン放射線等のＸ線；電子線等の荷電粒子線の如き各種放射線を選択使用することができる。特にＡｒＦエキシマレーザ（波長１９３ｎｍ）あるいはＫｒＦエキシマレーザ（波長２４８ｎｍ）が好ましい。
【実施例】
【００１９】
以下に実施例を示す。なお、吸光度は０．５ｐｐｍ以下に管理した窒素雰囲気のグローブボックス中でポリテトラフルオロエチレン製蓋付の光路長１ｃｍおよび２ｃｍのセルに液体のサンプリングを行ない、日本分光社製ＪＡＳＣＯ−Ｖ７１００を用いて、上記液体の入ったセルをサンプル、空気をリファレンスとして吸光度を測定し、両者の差を１ｃｍあたりの吸光度とした。測定温度は２３℃である。この値を元にランベルトベールの法則により１ｍｍあたりの透過率を算出した。サンプルの透過光強度をｌ0、リファレンスの透過光強度をｌとすると、吸光度はｌｏｇ10（ｌ0／ｌ）で示される。各実施例で示す表中の値はセルの反射を計算により補正した値である。
【００２０】
吸着剤は以下のものを使用した。各吸着剤は５００℃で３時間焼成して使用した。
シリカアルミナ：日揮化学社製、Ｎ６３３Ｌ
ゼオライト−１：東ソー社製、ＨＳＺ−３４１ＮＨＡ
ゼオライト−２：東ソー社製、Ｆ−９
アルミナ：住友化学社製、ＫＨＤ−１２
【００２１】
実施例１
窒素雰囲気下（酸素濃度５０ｐｐｍ、炭化水素濃度 ０．１ｐｐｍ）で、ＧＣ純度が９９．９質量％である１，１’−ビシクロヘキシル １００ｍｌ に対してシリカアルミナを４ｇ用いて吸着ろ過した後に、１９３ｎｍにおける透過率を測定したところ、９５．５０％／ｍｍであった。
この吸着ろ過をした液体を新たにシリカアルミナを１ｇ用いて吸着ろ過した後に、１９３ｎｍにおける透過率を測定したところ、９９．５４％／ｍｍであった。
この精製工程を合計５回実施して得られた５ロットの透過率の平均は９９．５４％／ｍｍ、３σは０．０４４％／ｍｍであった。
【００２２】
実施例２
窒素雰囲気下（酸素濃度５０ｐｐｍ、炭化水素濃度 ０．１ｐｐｍ）で、ＧＣ純度が９９．９質量％である１，１’−ビシクロヘキシル １００ｍｌ に対してゼオライト−２を５ｇ用いて吸着ろ過した後に、１９３ｎｍにおける透過率を測定したところ、９５．７５％／ｍｍであった。
この吸着ろ過をした液体を新たにゼオライト−２を２ｇ用いて吸着ろ過した後に、１９３ｎｍにおける透過率を測定したところ、９９．５４％／ｍｍであった。
この精製工程を合計５回実施して得られた５ロットの透過率の平均は９９．５４％／ｍｍ、３σは０．０４５％／ｍｍであった。
【００２３】
実施例３
窒素雰囲気下（酸素濃度５０ｐｐｍ、炭化水素濃度 ０．１ｐｐｍ）で、ＧＣ純度が９９．９質量％であるｅｘｏ−テトラジシクロペンタジエン １００ｍｌ に対してゼオライト−１を５ｇ用いて吸着ろ過した後に、１９３ｎｍにおける透過率を測定したところ、９７．６１％／ｍｍであった。
この吸着ろ過をした液体を新たにゼオライト−１を５ｇ用いて吸着ろ過した後に、１９３ｎｍにおける透過率を測定したところ、９９．７５％／ｍｍであった。
この精製工程を合計５回実施して得られた５ロットの透過率の平均は９９．７５％／ｍｍ、３σは０．０５６％／ｍｍであった。
【００２４】
実施例４
窒素雰囲気下（酸素濃度５０ｐｐｍ、炭化水素濃度 ０．１ｐｐｍ）で、ＧＣ純度が９９．９質量％であるｔｒａｎｓ−デカヒドロナフタレン １００ｍｌ に対してゼオライト−１を５ｇ用いて吸着ろ過した後に、１９３ｎｍにおける透過率を測定したところ、９１．２０％／ｍｍであった。
この吸着ろ過をした液体を新たにゼオライト−１を５ｇ用いて吸着ろ過した後に、１９３ｎｍにおける透過率を測定したところ、９８．７０％／ｍｍであった。
更にこの液体を新たにゼオライト−１を５ｇ用いて吸着ろ過した後に、１９３ｎｍにおける透過率を測定したところ、９９．１１％／ｍｍであった。
この精製工程を合計５回実施して得られた５ロットの透過率の平均は９９．１０％／ｍｍ、３σは０．０３９％／ｍｍであった。
【００２５】
実施例５
窒素雰囲気下（酸素濃度５０ｐｐｍ、炭化水素濃度 ０．１ｐｐｍ）で、ＧＣ純度が９９．９質量％であるｔｒａｎｓ−デカヒドロナフタレン １００ｍｌ に対してアルミナを５ｇ用いて吸着ろ過した後に、１９３ｎｍにおける透過率を測定したところ、９１．４０％／ｍｍであった。
この吸着ろ過をした液体を新たにアルミナを５ｇ用いて吸着ろ過した後に、１９３ｎｍにおける透過率を測定したところ、９８．５０％／ｍｍであった。
更にこの液体を新たにゼオライト−１を５ｇ用いて吸着ろ過した後に、１９３ｎｍにおける透過率を測定したところ、９９．０７％／ｍｍであった。
この精製工程を合計５回実施して得られた５ロットの透過率の平均は９９．０６％／ｍｍ、３σは０．０５２％／ｍｍであった。
【００２６】
比較例１
大気下で、ＧＣ純度が９９．９質量％である１，１’−ビシクロヘキシル １００ｍｌ に対してシリカアルミナを５ｇ用いて吸着ろ過した後に、窒素バブリングにより脱酸素をし、１９３ｎｍにおける透過率を測定したところ、９６．２４％／ｍｍであった。
この吸着ろ過をした液体を新たにシリカアルミナを５ｇ用いて吸着ろ過した後に、窒素バブリングにより脱酸素をし、１９３ｎｍにおける透過率を測定したところ、９８．８９％／ｍｍであった。
更にこの液体を新たにシリカアルミナを５ｇ用いて吸着ろ過した後に、窒素バブリングにより脱酸素をし、１９３ｎｍにおける透過率を測定したところ、９９．３４％／ｍｍであった。
この精製工程を合計５回実施して得られた５ロットの透過率の平均は９９．４２％／ｍｍ、３σは０．３１８％／ｍｍであった。
【００２７】
比較例２
大気下で、ＧＣ純度が９９．９質量％であるｔｒａｎｓ−デカヒドロナフタレン １００ｍｌ に対してゼオライト−１を５ｇ用いて吸着ろ過した後に、窒素バブリングにより脱酸素をし、１９３ｎｍにおける透過率を測定したところ、８８．３１％／ｍｍであった。
この吸着ろ過をした液体を新たにゼオライト−１を５ｇ用いて吸着ろ過した後に、窒素バブリングにより脱酸素をし、１９３ｎｍにおける透過率を測定したところ、９５．３８％／ｍｍであった。
更にこの液体を新たにゼオライト−１を５ｇ用いて吸着ろ過した後に、窒素バブリングにより脱酸素をし、１９３ｎｍにおける透過率を測定したところ、９８．１２％／ｍｍであった。
更にこの液体を新たにゼオライト−１を５ｇ用いて吸着ろ過した後に、窒素バブリングにより脱酸素をし、１９３ｎｍにおける透過率を測定したところ、９９．０３％／ｍｍであった。
この精製工程を合計５回実施して得られた５ロットの透過率の平均は９８．９６％／ｍｍ、３σは０．３４３％／ｍｍであった。
【００２８】
実施例１〜５および比較例１〜２より、１，１’−ビシクロヘキシル、ｅｘｏ−テトラジシクロペンタジエン、ｔｒａｎｓ−デカヒドロナフタレンを、不活性ガス雰囲気中で吸着剤と接触させることにより、１９３ｎｍにおける透過率が９９％／ｍｍ以上となり、大気中で同様の操作を実施した比較例と比較して、得られる液体の透過率のばらつきを小さくでき、かつ接触工程数の削減、脱酸素工程の省略ができた。
【産業上の利用可能性】
【００２９】
本発明の脂環式飽和炭化水素化合物の製造方法は、原料となる脂環式飽和炭化水素化合物を吸着剤に接触させることにより、波長１９３ｎｍにおける液体の光路長１ｍｍあたりの透過率の平均値が９９％以上であり、３σ値が０．１以下である脂環式飽和炭化水素化合物を製造する方法であって、原料となる脂環式飽和炭化水素化合物を不活性ガス雰囲気内で上記吸着剤と接触させる工程を含むので、脂環式飽和炭化水素化合物中に含まれる不純物を効率よく除去し、再現性よく、光学的性質が安定している液浸露光用液体が製造できる。そのため、今後更に微細化が進行すると予想される半導体デバイスの製造に必須の技術である液浸露光に用いられる液体として極めて好適に使用することができる。